"下記一般式1で表されることを特徴とするアジド基又はアルキン基を有するイソプロピルアクリルアミド誘導体。式中、Xは水素原子または炭素数1~6の直鎖もしくは分岐したアルキル基を表し、Yは炭素数1~6のアルキル基、アミド基、エステル基、エーテル基、ケトン基、トリアゾール基、ヒドラゾン基、ジスルフィド基又はシラン基の群から選択されるいずれかの官能基を表し、Zはアジド基又はアルキン基を表す。請求項1に記載のアジド基又はアルキン基を有するイソプロピルアクリルアミド誘導体を含むことを特徴とする重合体。本発明は、クリック反応可能な官能基を有するイソプロピルアクリルアミド誘導体及びその重合体を提供することを課題とする。クリックケミストリーでは、アルキンとアジド化合物の付加環化反応が、他の官能基とほとんど反応せずお互いだけと反応する高い選択性を有する反応であることが知られている。そこで、本発明者は、このアジド基もしくはアルキン基などの付加環化反応クリック反応可能な官能基を側鎖に有するイソプロピルアクリルアミド誘導体を合成することで、高い反応性および選択性を有する温度応答性高分子を創出できることを見出し、本発明を完成した。本発明は、以下の構成を有する。本発明のアジド基又はアルキン基を有するイソプロピルアクリルアミド誘導体は、下記一般式1で表されることを特徴とする。式中、Xは水素原子又は炭素数1~6の直鎖もしくは分岐したアルキル基を表し、Yは炭素数1~6のアルキル基、アミド基、エステル基、エーテル基、ケトン基、トリアゾール基、ヒドラゾン基、ジスルフィド基又はシラン基の群から選択されるいずれかの官能基を表し、Zはアジド基又はアルキン基を表す。本発明の重合体は、先に記載のアジド基又はアルキン基を有するイソプロピルアクリルアミド誘導体を含むことを特徴とする。本発明のアジド基又はアルキン基を有するイソプロピルアクリルアミド誘導体は、一般式1で表される構成なので、側鎖に付加環化反応クリック反応可能な官能基であるアルキン基とアジド基を有するイソプロピルアクリルアミド誘導体を提供できる。アジド基又はアルキン基により、クリック反応により簡単かつ安定な結合を生じさせ、容易に新たな機能性分子を創出できる。本発明の重合体は、先に記載のアジド基又はアルキン基を有するイソプロピルアクリルアミド誘導体を含む構成なので、クリック反応可能な官能基を有するイソプロピルアクリルアミド誘導体を含む重合体を提供することができる。また、側鎖のアルキンとアジドの付加環化反応クリック反応を利用して共有結合により様々な特定分子の導入が可能である。更に、水溶液中で特定の温度を境に低温側で溶解、高温側で不溶化を生じさせ、狭い温度範囲で親水性疎水性の変化を起こすことができる。以下、本発明の実施形態であるアジド基又はアルキン基を有するイソプロピルアクリルアミド誘導体及びその重合体について説明する。本発明の実施形態<アジド基又はアルキン基を有するイソプロピルアクリルアミド誘導体>本発明の実施形態であるアジド基又はアルキン基を有するイソプロピルアクリルアミド誘導体は、下記一般式1で表される。式中、Xは水素原子又は炭素数1~6の直鎖もしくは分岐したアルキル基を表し、Yは炭素数1~6のアルキル基、アミド基、エステル基、エーテル基、ケトン基、トリアゾール基、ヒドラゾン基、ジスルフィド基又はシラン基の群から選択されるいずれかの官能基を表し、Zはアジド基又はアルキン基を表す。本発明の実施形態であるアジド基又はアルキン基を有するイソプロピルアクリルアミド誘導体は、イソプロピルアクリルアミド骨格を有することにより、その単独重合体が保持している極めてシャープな温度応答性を発現させることができる。また、本発明の実施形態であるアジド基又はアルキン基を有するイソプロピルアクリルアミド誘導体は、Xが水素原子又は炭素数1~6の直鎖もしくは分岐したアルキル基であることにより、相転移温度や疎水性相互作用の制御ができる。炭素数が6超の直鎖もしくは分岐したアルキル基の場合には、温度応答性自体が失われる可能性があり、好ましくない。また、本発明の実施形態であるアジド基又はアルキン基を有するイソプロピルアクリルアミド誘導体は、Yが炭素数1~6のアルキル基、アミド基、エステル基、エーテル基、ケトン基、トリアゾール基、ヒドラゾン基、ジスルフィド基又はシラン基の群から選択されるいずれかの官能基であることにより、通常の有機化学反応で用いられている結合基に対応できる。炭素数が6超のアルキル基の場合には、温度応答性自体が失われる可能性があり、好ましくない。また、本発明の実施形態であるアジド基又はアルキン基を有するイソプロピルアクリルアミド誘導体は、Zがアジド基又はアルキン基であることにより、それらの官能基を付加環化反応クリック反応に供させることができ、共有結合により様々な特定分子の導入が可能である。また、本発明の実施形態であるアジド基又はアルキン基を有するイソプロピルアクリルアミド誘導体は、例えば、下記化学式2で表されるアジド化イソプロピルアクリルアミド誘導体以下、Azido-CIPAAmという。である。また、本発明の実施形態であるアジド基又はアルキン基を有するイソプロピルアクリルアミド誘導体は、例えば、下記化学式3で表されるプロパギル化イソプロピルアクリルアミド誘導体以下、Propargyl-CIPAAmという。である。<アジド基又はアルキン基を有するイソプロピルアクリルアミド誘導体の合成方法>まず、アジド基又はアルキン基を有するアミン誘導体と、活性エステル化2-カルボキシイソプロピルアクリルアミド以下、CIPAAmという。と、をそれぞれ所定量はかりとり、ジクロロメタンに溶解し、室温で反応させる。次に、カラムクロマトグラフィーで分離後、濃縮、乾燥させる。以上の工程により、アジド基又はアルキン基を有するイソプロピルアクリルアミド誘導体を生成できる。前記工程において、CIPAAmは、引用文献2に記載の方法で合成できる。また、例えば、次の工程により、アミン誘導体としてアジドエチルアミンを合成できる。まず、所定量の2-クロロエチルアミンを水に溶解させる。次に、その水溶液に所定量のアジ化ナトリウムを加え、所定の温度に加熱し反応させる。反応後、所定量の水酸化カリウムを加え、その溶液を室温まで冷却する。次に、所定量のジクロロメタンを加え、分液ロートにてジクロロメタン層を抽出する。次に、無水硫酸ナトリウムで脱水後、乾燥させる。更に、アミン誘導体としてアジドエチルアミンを用いることにより、アジド基又はアルキン基を有するイソプロピルアクリルアミド誘導体としてAzido-CIPAAmを生成することができる。また、所定の方法により、プロパギルアミンを合成し、これをアミン誘導体として用いることにより、アジド基又はアルキン基を有するイソプロピルアクリルアミド誘導体としてPropargyl-CIPAAmを生成することができる。<アジド基又はアルキン基を有するイソプロピルアクリルアミド誘導体の重合体>本発明の実施形態である重合体は、先に記載のアジド基又はアルキン基を有するイソプロピルアクリルアミド誘導体を含む重合体である。この重合体は、例えば、一種のアジド基又はアルキン基を有するイソプロピルアクリルアミド誘導体のみからなる単独重合体である。一種のアジド基又はアルキン基を有するイソプロピルアクリルアミド誘導体のみからなる単独重合体とすることにより、アジド基又はアルキン基を有する低分子又は高分子を容易にクリック反応させることができ、容易に所望の新たな機能性分子を合成できる。単独重合体としては、例えば、下記化学式4で表される重合体を挙げることができる。また、本発明の実施形態である重合体は、2種以上のアジド基又はアルキン基を有するイソプロピルアクリルアミド誘導体からなる共重合体であってもよい。2種以上のアジド基又はアルキン基を有するイソプロピルアクリルアミド誘導体からなる共重合体とすることにより、一の共重合体内でクリック反応による分子内結合を形成することができるとともに、他の共重合体と網の目のように分子間結合を形成することができる。2種以上のアジド基又はアルキン基を有するイソプロピルアクリルアミド誘導体からなる共重合体としては、例えば、下記化学式5で表される重合体を挙げることができる。また、本発明の実施形態である重合体は、アジド基又はアルキン基を有するイソプロピルアクリルアミド誘導体と別のモノマーとの共重合体であってもよい。アジド基又はアルキン基を有するイソプロピルアクリルアミド誘導体と別のモノマーとの共重合体とすることにより、その単独重合体が保持している極めてシャープな温度応答性を発現させることができる。アジド基又はアルキン基を有するイソプロピルアクリルアミド誘導体と別のモノマーとの共重合体としては、例えば、下記化学式6で表される重合体を挙げることができる。<クリック反応>側鎖のアルキンとアジドの付加環化反応クリック反応を利用して、容易に所望の新たな機能性分子を合成できる。例えば、Azido-CIPAAmと、Propargyl-CIPAAmとを用いて付加環化反応クリック反応をさせることにより、下記化学式7に示す分子を合成できる。側鎖のアルキンとアジドの付加環化反応クリック反応を利用して、共有結合により様々な特定分子の導入が可能であり、容易に所望の新たな機能性重合体を合成できる。また、Azido-CIPAAm重合体と、Propargyl-CIPAAm重合体とを用いて付加環化反応クリック反応をさせることにより、下記化学式8に示す重合体を合成できる。本発明の実施形態であるアジド基又はアルキン基を有するイソプロピルアクリルアミド誘導体は、一般式1で表される構成なので、付加環化反応クリック反応により簡単かつ安定な結合を生じさせ、所望の新たな機能性分子を合成できるアルキン基とアジド基を有するイソプロピルアクリルアミド誘導体を提供できる。本発明の実施形態である重合体は、先に記載のアジド基又はアルキン基を有するイソプロピルアクリルアミド誘導体を含む構成なので、付加環化反応クリック反応により簡単かつ安定な結合を生じさせ、所望の新たな機能性分子を合成できるアルキン基とアジド基を有するイソプロピルアクリルアミド誘導体の重合体を提供することができる。また、この重合体は、側鎖のアルキンとアジドの付加環化反応クリック反応を利用して共有結合により様々な特定分子の導入が可能である。更に、この重合体は、水溶液中で特定の温度を境に低温側で溶解、高温側で不溶化を生じさせ、狭い温度範囲で親水性疎水性の変化を起こすことができる温度応答性高分子として利用可能である。本発明の実施形態であるアジド基又はアルキン基を有するイソプロピルアクリルアミド誘導体及びその重合体は、上記実施形態に限定されるものではなく、本発明の技術的思想の範囲内で、種々変更して実施することができる。本実施形態の具体例を以下の実施例で示す。しかし、本発明はこれらの実施例に限定されるものではない。実施例1<Azido-CIPAAmの合成>初めに2-クロロエチルアミン2.83g,24.4mmolを水50mLに溶解させた。次に、その水溶液にアジ化ナトリウム4.76g,73.2mmolを加え、80°Cで15時間反応させた。反応後、水酸化カリウム1.51g,26.8mmolを加え、その溶液を室温まで冷却した。次に、ジクロロメタン100mLを加え、分液ロートにてジクロロメタン層を抽出した。次に、無水硫酸ナトリウムで脱水後、乾燥させ、アジドエチルアミンを黄色の粘性液体として得た。収率はほぼ100であった。図1に示す1H-NMR測定結果により、アジドエチルアミンの合成を確認した。次に、アジドエチルアミン2.77mmolと活性エステル化2-カルボキシイソプロピルアクリルアミド以下、CIPAAmという。2.25mmolをジクロロメタンに溶解し、室温で6時間反応させた。なお、CIPAAmは、引用文献1に記載の方法で合成した。次に、カラムクロマトグラフィーで分離後、濃縮、乾燥させ、Azido-CIPAAm実施例1試料を黄色の粘性液体として得た。図2に示す1H-NMRスペクトル測定結果により、Azido-CIPAAm実施例1試料の合成を確認した。実施例2<Propargyl-CIPAAmの合成>まず、プロパギルアミン2.7mmolとCIPAAm2.25mmolをジクロロメタンに溶解し、室温で6時間反応させた。次に、カラムクロマトグラフィーで分離後、濃縮、乾燥させ、Propargyl-CIPAAmを黄色の粘性液体実施例2試料として得た。実施例3<Azido-CIPAAm単独および共重合体の合成>まず、種々の比率のN-イソプロピルアミドNIPAAmと略すまたはアクリルアミドAAmと略す、Azido-CIPAAm、および11.5mgの重合開始剤アゾビスイソブチロニトリルAIBNと略すを35mLの1,4-ジオキサンに溶解させ、脱気封管後、65°Cで2.5時間撹拌した。次に、反応後ジエチルエーテルへの沈殿を2回繰り返して精製した。以上の工程により、Azido-CIPAAm重合体実施例3試料を製造した。実施例4<Propargyl-CIPAAm単独および共重合体の合成>まず、種々の比率のN-イソプロピルアミドNIPAAmと略すまたはアクリルアミドAAmと略す、Propargyl-CIPAAm、および11.5mgの重合開始剤アゾビスイソブチロニトリルAIBNと略すを35mLの1,4-ジオキサンに溶解させ、脱気封管後、65°Cで2.5時間撹拌した。次に、反応後ジエチルエーテルへの沈殿を2回繰り返して精製した。以上の工程により、Propargyl-CIPAAm共重合体実施例4試料を製造した。実施例5<Azido-CIPAAm単独および共重合架橋物の合成>まず、種々の比率のNIPAAm、Azido-CIPAAm、26.6mg/mLの架橋剤メチレンビスアクリルアミド以下、MBAAmと略す。水溶液0.1mLおよび0.0048mLの重合促進剤N,N,N’,N’-テトラメチルエチレンジアミンを0.9mLの水に溶解させた。次に、窒素ガスをバブリングした後、40mg/mLの過硫酸アンモニウム水溶液0.02mLを直ちに加えた後、キャピラリー管中に溶液を吸い上げた。0°Cで24時間保った後、キャピラリーより調製した架橋物を取り出し、冷水中に1日間浸漬して精製した。以上の工程により、Azido-CIPAAm共重合架橋物実施例5試料を製造した。実施例6<Propargyl-CIPAAm単独および共重合架橋物の合成>まず、種々の比率のNIPAAm、Propargyl-CIPAAm、26.6mg/mLのMBAAm水溶液0.1mLおよび0.0048mLの重合促進剤N,N,N’,N’-テトラメチルエチレンジアミンを0.9mLの水に溶解させた。次に、窒素ガスをバブリングした後、40mg/mLの過硫酸アンモニウム水溶液0.02mLを直ちに加えた後、キャピラリー管中に溶液を吸い上げた。0°Cで24時間保った後、キャピラリーより調製した架橋物を取り出し、冷水中に1日間浸漬して精製した。以上の工程により、Propargyl-CIPAAm共重合体架橋物実施例6試料を製造した。実施例7<クリック反応>実施例3の試料と実施例4の試料を用いて、クリック反応が容易に生じることを確認した。まず、実施例3の試料と実施例4の試料をそれぞれ1mg、0.5mgのCuIを1mLの水に溶解させた。室温で30分保った後、反応物を取り出し、冷水中に1日間浸漬して精製した。以上の工程により、架橋物を製造した。"